Brevet FR2120116A1 — publié le 19720811

La présente invention concerne un agent chimique de traitement pour réduire de façon semi-permanente la résistance de terre, et un procédé de réduction de la résistance de terre utilisant un tel agent. Pour des raisons de sécurité, les installations électriques comportent un dispositif de mise à la terre. Cependant, dans certains sols, il est extrêmement difficile d'obtenir et de maintenir une résistance de terre satisfaisante. Des exemples de tels sols sont les sols graveleux, les sols caillouteux, les sols rocheux, les régions à lapilli, les régions à cendres volcaniques et les régions de lave. De plus, ces dernières années, pour améliorer le rendement de la transmission et de la distribution d'énergie, on a adopté une transmission à très haute tension qui nécessite que le dispositif de mise à la terre présente une résistance de terre encore plus faible même dans la terre glaise. On connaît un traitement chimique abaissant la résistance de terre. Ce procédé consiste à injecter dans le sol autour de l'électrode de terre, de façon à réduire la résistance de terre, un électrolyte minéral tel que du chlorure de sodium. du sulfate de magnésium, du sulfate de cuivre, du chlorure de magnésium, du chlorure de calcium du chlorure d'ammonium ou similaires. Lorsqu'on utilise ce procédé, le~sol présente une résistance de terre extrêmement bonne pendant un certain temps après le traitement. Cependant, les agents chimiques sont entraînés pal liteau de ruissellement et l'eau d'infiltration pendant les pluies et l'effet des agents chimiques ne dure que plusieurs mois et, dans les cas extrêmes, trois ans au plus, la durée efficace moyenne étant d'environ deux ans. Par conséquent, après un certain temps, on doit répéter le traitement chimique Cependant, ces traitement , entretien et vérification répétés sont très difficiles dans les régions éloignées ou désertes. Pour améliorer la longévité insuffisante de l'effet de réduction de la résistance de terre, on a récemment utilisé des matières de rétention des électrolytes minéraux précités tels que du gel de silice et des résines de type lignine ou urée. Egalement, on a utilisé dans le même but, des agents réduisant la résistance de terre de type acrylamide. Un tel agent réduisant la résistance de terre de type acrylåmide est généralement constitué d'acrylamide, d'un agent de réticulation et d'un sel électrolyte soluble dans l'eau. Un tel agent améliore considérablement la durée de l'effet mais présente.l'inconvénient que lorsque le sol s'assèche, la tension interne du gel formé à partir d l'agent tend à augmenter, et que ce gel se rétracte ce qui forme des craquelures. Dès que la formation des craquelures commence, la résistance de terre de l'envi- ronnement de l'électrode constituée d'un piquet de terre ou d'une plaque de terre augmente considérablement par suite des vides formés par les craquelures.De plus, la perte d'électrolytes par le gel augmente par percolation à travers les craquelures et il devient difficile de maintenir l'effet de l'électrolyte pendant une durée prolongée. La demanderesse a étudié la conservation semipermanente du pouvoir de réduction de la résistance de terre, et a mis au point la présente invention. Les buts de l'invention sont un excellent agent réduisant la résistance de terre ; un procédé maintenant cet effet excellent de réduction de la résistance de terre pendant une durée prolongée ; de donner au sol entourant l'électrode de terre une imperméabilité remarquable à l'eau et une excellente conductivité ; d'empêcher la formation de craquelures par séchage dans l'environnement de l'électrode de terre, si bien que les variations du climat et du régilïe des pluies ne provoquent pas de variations de la résistance de terre. D'autres caractéristiques et avantages de l'invention ressortiront de la description qui suit. L'agent réduisant la résistance de terre de l'invention est constitué d'une solution aqueuse contenant (1) au moins un monomère choisi parmi l'acrylamide, le méthacrylamide, l'acrylate de sodium, l'acrylate de potassium; l'acrylate d'ammonium, le méthacrylate de sodium, le méthacrylate de potassium et le méthacrylate d'ammonium, (2) au moins un monomère réticulant soluble dans-lteau, (3) au moins un électrolyte, (4) au moins un polymère soluble dans l'eau, et (5) un catalyseur redox. L'invention concerne également un procédé réduisant la résistance de terre dans l'environnement d'une électrode de terre consistant à injecter ou à verser ladite solution aqueuse de l'agent réduisant la résistance de terre dans le sol entourant l'électrode de terre, et à durcir cet agent. On préfère que le composé (I) de l'agent réduisant la résistance de terre soit l'acrylamide, bien que ceci ne soit pas obligatoire. Des agents monomères solubles dans l'eau réticulante convenant à l'invention sont le bis-(acrylamido)-méthylène, le bis-(méthacrylamido)-méthylène, le di-(acrylamidométhyl)- 1,3 imidazolidone-2, le di-(méthacrylamidométhyl)-1,3 imidasolidone-2, la diacrylamido méthyléthylèneurée, l'éther diacrylamidodiméthylique, l'hexahydro-triacryl-1 , 3, 5 s-triazine, et les sels de métaux polyvalents des acides acryliques. On peut également utiliser éventuellement d'autres monomères réticulants solubles dans l'eau. Comme électrolyte, on peut utiliser dans l'invention un électrolyte quelconque, mais on préfère le chlorure de sodium, le chlorure de potassium, le chlorure de calcium, le chlorure de magnésium, le chlorure d'ammonium, le sulfate de cuivre, le sulfate de magnésium, le sulfate de fer, le nitrate de sodium, le nitrate de potassium et le sulfamate de sodium. On peut utiliser une combinaison de deux ou plus de ces électrolytes. Dans l'invention, la présence d'un polymère soluble dans l'eau est indispensable. La présence d'un tel polymère soluble dans l'eau permet au gel solidifié de devenir poisseux et résistant au séchage, et améliore de façon secondaire la rétention de ltélectrolyte, si bien que les craquelures par séchage se forment difficilement et que l'excellent effet de réduction de la résistance de terre se maintient pendant une durée prolongée. Un polymère soluble dans l'eau convenant à cet effet doit posséder les propriétés suivantes 1. Etre compatible avec une solution aqueuse des autres compo sants de l'agent réduisant la résistance de terre 2. Ne pas gêner la polymérisation de l'agent réduisant la résistance de terre ; 3. Ne pas nuire à la conductivité électrique du gel formé ; 4. Améliorer le caractère poisseux du gel formé et diminuer la contrainte interne résiduelle 5. Avoir un excellent pouvoir de rétention de l'eau et de résist-ance au séchage ; et 6. Avoir un excellent pouvoir de rétention des électrolytes. Des exemples de polymères préférentiels répondant aux conditions ci-dessus sont des polymères naturels ou leurs dérivés tels que l'amidon brut, l'amidon oxydé, l'a -amidon, la carboxyméthylcellulose et l'hydroxyéthylcellulose ; des homopolymères synthétiques de monomères tels que l'acrylamide, le méthacrylamide, l'acrylate de sodium, l'acrylate de potassium, l'acrylate d'ammonium, le méthacrylate de sodium, le méthacrylate de potassium, le méthacrylate d'ammonium, les acrylates d'alcools inférieurs (les alcools inférieurs comportant trois atomes de carbone ou moins), et des méthacrylates d'alcools inférieurs (les alcools inférieurs comportant trois atomes de carbone ou moins) ; et des copolymères d'une combinaison quelconque de ces monomères. De plus, on peut utiliser comme polymères solubles dans l'eau des oxydes de polyéthylène, des copolymères séquentiels d'oxyde de propylène et d'oxyde d'éthylène, et des polyéthylèneimines. Parmi ces polymères solubles dans l'eau, on préfère particulièrement I'hydroxyéthylcellùlose, le polyacrylamide, l'oxyde de polyéthylène et des copolymères de monomères choisis librement parmi l'acrylamide, le méthacrylamide, l'acrylate de sodium, l'acrylate de potassium, l'acrylate d'ammonium, le méthacrylate de sodium, le méthacrylate de potassium, le méthacrylate d'ammonium, et l'acrylate de méthyle. On peut également, s'il est nécessaire, utiliser une combinaison de deux ou plus de ces polymères solubles dans l'eau. La quantité utilisée de polymère soluble dans l'eau peut varier selon sa nature et sa combinaison avec les autres composants de l'agent réduisant la résistance de terre, et on ne peut la déterminer de façon générale. Cependant, on utilise généralement une concentration d'environ 0,01 à 5 % en poids par rapport au poids total des composants autres que le polymère soluble dans l'eau. Lorsqu'on utilise ces polymères à une concentration supérieure à 5 % an pQii la. viscosité de la préparation liqw,ide obtenu s'élève su point que sa mise en oeuvre devient impossible La quantité des composants autres que le polymère soluble dans l'eau qu'on utilise dans l'agent réduisant la résistance de terre figure ci-dessous. La quantité du ou des monomères choisis parmi l'acrylamide, le méthacrylamide, l'acrylate de sodium, l'acrylate de potassium, l'acrylate d'ammonium, le méthacrylate de sodium, le méthacrylate de potassium et le métha=rylate d'ammonium est de préférence telle que la concentration pondérale du monomère dans la solution aqueuse de l'agent réduisant la résistance de terre au moment de l'utilisation soit comprise entre 1 et 30 %. On utilise de préférence une concentration en monomère réticulant soluble dans l'eau telle que la solution aqueuse de l'agent réduisant la résistance de terre au moment de l'utilisation ait une teneur de 0,05 à 5.% en poids de monomère. On utilise l'électrolyte en une quantité telle que la solution aqueuse de l'agent réduisant la résistance de terre au moment de l'utilisation soit comprise entre 0,5 % en poids et la saturation. On utilise comme catalyseur de polymérisation dans l'agent réduisant la résistance de terre de l'invention, un catalyseur redox. On peut utiliser comme-catalyseur redox un système soluble dans l'eau connu. Comme composant oxydant, on peut utiliser par exemple du persulfate d'ammonium, du persulfate de potassium, du persulfate de sodium, et du peroxyde d'hydrogène. Comme composant réducteur, on peut utiliser par exemple, du diméthylaminopropionitrile, de la triéthanolamine, du thiosulfate de sodium, de l'allylthiourée, etc. La quantité de catalyseur redox utilisée est telle que chacun des composants oxydant et réducteur soit présent à la concentration de 0,1 à 3 % en poids et mieux, de 0,2 à 1 % en poids, dans l'agent reduisant la résistance de terre, lors de l'utilisation. L'agent réduisant la résistance de terre est une solution aqueuse dans laquelle tous les composants sont dissous Cependant, en ce qui concerne le catalyseur redox, il est souhaitable d'utiliser le composant réducteur en mélange avec les autres composants de l'agent et d'ajouter le composant oxydant au mélange juste avant l'utilisation de l'agent. Selon 1invention on peut verser ou injecter la solution aqueuse d'agent réduisant la résistance de terre dans le sol entourant l'électrode de terre. Par exemple, on creuse un trou en cône inversé ou cylindrique dans le sol servant à la mise à la terre, on dispose au centre du trou un ou plusieurs piquets de terre, puis on verse dans le trou un mélange d'une solution aqueuse des composants de l'agent réduisant le résistance de terre autre que le composant oxydant du catalyseur redox, et du composant oxydant du catalyseur redox, et finalement on rebouche le trou avant que le durcissement du mélange se soit produit.Dans ce cas, il est souhaitable de régler la durée de gélification pour qu'elle corresponde à la durée nécessaire pour que la majeure partie du mélange en solution aqueuse s'infiltre dans le sol entourant la résistance de terre. Selon une autre technique, on place verticalement un piquet de terre dans un trou creusé au moyen d'une tarière, puis on verse la solution mixte précitée dans le trou pour recouvrir entièrement le piquet de terre d'un gel homogène de l'agent réduisant la résistance de terre. Pour remettre en état ou améliorer une électrode de terre installée, on peut, s'il est nécessaire, introduire une canalisation dans le sol au voisinage de l'électrode de terre, et injecter sous pression la solution aqueuse de l'agent réduisant la résistance de terre à travers la canalisation au moyen d'une pompe à injection. Comme électrode de terre, on peut utiliser un piquet,une plaque ou un treillis en métal conducteur tel que le cuivre. L'environnement de l'électrode de terre traité selon le procédé de l'invention est stable chimiquement, résiste totalement aux bactéries, acides, et bases, et permet de maintenir de façon semi-permanente l'effet de réduction de la résistance de terre, sans qu'il y ait pratiquement de perte par suite des chutes de pluie, etc. De plus, l'environnement de l'électrode est remarquable par sa résistance mécanique et son imperméabilité à l'eau, et par rapport au cas où on utilise une matière de rétention classique, la conductivité est supérieure et il ne se forme pas de craquelures à sec. Egalement, les variations de résistance dues aux variations saisonnières du climat et des chutes de pluie sont pratiquement négligeables. D'autres caractéristiques et avantages de l'invention seront mieux compris à la lecture de la description qui va suivre de plusieurs exemples de réalisation. Dans ces exemples, sauf indication contraire, toutes les parties et pourcentages sont exprimés en poids. EXEMPLE t Pour déterminer le caractère poisseux, la résistance au séchage, et la rétention de l'électrolyte de l'agent réduisant la résistance de terre de l'invention, on conduit un test accéléré consistant en une succession de lavages à l'eau et de séchages à l'atmosphère. On garnit un godet de 10 mm de diamètre et de 150 mm de long, de cailloux de 2,5 à 5 mm. On place à une distance de 100 mm dans la colonne de cailloux, deux électrodes en spirales de 38 mm de diamètre extérieur, en fil de cuivre recuit, de 1,6 mm de diamètre, l'une à la partie supérieure, et l'autre à la partie inférieure. On place ce godet dans un tube en résine méthacrylique de 45 mm de diamètre et 200 mm de longueur. On munit l'extrémité inférieure du tube d'un bouchon de caoutchouc. On introduit dans le tube un agent réduisant la résistance de terre constitué d'une solution aqueuse homogène contenant 4,5 parties d'acrylamide, 0,5 partie de di-(acrylamidométhyl)-1,3 imidazolidone-2, 0,4 partie de diméthylaminopropionitrile , 0,5 partie de persulfate d'ammonium, 10 parties de chlorure de sodium, 95 parties d'eau, et 1 partie d'oxyde de polyéthylène, en infiltrant la colonne de cailloux et en y formant un gel. On sort le godet de la canalisation et on retire le gel adhérant à sa surface extérieure en obtenant un échantillon d'agent réduisant la résistance de terre. On prépare cinq échantillons quron soumet aux essais pour obtenir des mesures moyennes. A titre comparatif, on utilise des échantillons préparés de façon semblable mais ne contenant pas d'oxyde de polyéthylène. On place ces échantillons dans une cuve d'élutriation mesurant 360 x 360 x 140 mm, on applique une tension constante de 100 V (en utilisant en série une résistance de 100 n), et on réalise un test accéléré en lavant pendant 7 heures avec de l'eau s'écoulant à un débit de 400 ml/sec, en laissant reposer à l'air pendant 12 heures, en lavant à l'eau pendant 3 heures, en laissant reposer à l'air pendant 500 heures, et en lavant à l'eau pendant 4 heures. On détermine la variation de la conductivité électrique (exprimée en ampères) dans chaque phase du traitement, en obtenant les résultats figurant dans le tableau 1. Pour déterminer la résistance au séchage du gel, on mesure son degré de déshydratation en plaçant cet agent réduisant la résistance de terre dans une boîte de Petri, de 84 mm. de diamètre, sous forme d'une couche épaisse de 2 mm quton laisse reposer dans une enceinte à température constante à 250C. et une humidité relative constante de 45 %. Comme le montre le tableau 1, par rapport à un agent classique, l'agent réduisant la résistance de terre de l'invention présente une conductivité supérieure dans le test d'élutriation accéléré en raison de sa meilleure rétention de l'électrolyte, et il présente également une meilleure conductivité pendant son séjour à l'air en raison de son caractère poisseux suffisant et de sa résistance au séchage, ce qui indique qu'il permet d'obtenir une réduction de la résistance de terre prolongée. TABLEAU Polymère Test accéléré d'élutriation et de séchage (ampères) soluble : dans lavé séche lavé séche lavé de l'eau 7 heures 12 3 heures 500 4 heures déshydra ajouté à l'eau heures à l'eau heures à l'eau tation à l'air à l'air du gel Néant : 0,746 : 0,795 : 0,686 : 0,455 : 0,418 : 47,5 :Oxyde de : 0,812 : 0,842 0,743 : n 610 : 0,618 : 42,2 polyléthylène 0,12 0,002 0,140 0,010 EXEMPLE 2 On polymérise un mélange constitué de 4,6 parties d'acrylamide, 0,4 partie de bis-acrylamidométhylène, 0,4 partie de diméthylaminopropionitrile, 0,5 partie de persulfate d'ammonium, 10 parties de sulfate d'ammonium, 95 parties d'eau et 2 parties de polyacrylamide (ayant un poids moléculaire moyen de 120 000). L'addition de polyacrylamide ne nuit pas à l'uniformité de la polymérisation des monomères et n'a pas d'effet prononcé sur la conductivité du gel formé. On peut former un gel ayant un caractère poisseux élevé, une faible tension interne résiduelle, et résistant au séchage (voir tableau 2). TABLEAU 2 Polymère solble Temps de Résisti- Caractère Uniformié dans l'eau ajouté gel à vité du de la polymé 20 C gel poisseaux risation # cm Néant 1 mn 53 s 11,4 bon bonne Polyacrylamide ayant un poids 1 mn 57 s 11,8 excellent bonne moléculaire de 120 000 EXEMPLE 3 On verse 20 litres d'agent réduisant la résistance de terre constitué de 4,75 parties d'acrylamide, 0,25 partie de bis-acrylamidométhylène, 0,4 partie de diméthylaminoproprio- nitrile et 0,5 partie de persulfate d'ammonium, 10 parties de sulfate d'ammonium, 86 parties d'eau et 10 parties d'une solution aqueuse d'un copolymère (qui est un polymère soluble dans l'eau) contenant de 7,9 % en poids d'acrylamide, 1,31 % en poids d'acrylate de méthyle et 0,76 % en poids de méthacrylate de sodium, dans un emplacement de mise à la terre (qui est un trou en cône inversé profond de 75 cm au centre duquel on a complètement enfoncé dans le sol un piquet de mise à la terre recouvert de cuivre, ayant un diamètre de 14 mm et une longueur de 1 500 mm) qui est situé sur la berge sablonneuse e-t graveleuse d'une rivière. L'influence des variations saisonnières sur la résistance de terre est très importante, car parmi les divers sols, la berge sablonneuse et graveleuse d'une rivière est soumise à des variations importantes du niveau d'eau entre les saisons sèches et les saisons pluvieuses. En raison du caractère poisseux et de la résistance à la dessication de l'agent réducteur de l'invention, en saison sèche, et de la conservation de l'électrolyte en saison pluvieuse, le point de mise à la terre auquel on a appliqué l'agent de l'invention a présenté une résistance de terre remarquablement constante de 25 ohms, même après deux ans environ d'utilisation, tandis qu'un point de mise à la terre non traité présentait une résistance de terre de 300 ohms. EXEMPLE 4 On verse 40 litres d'agent réduisant la résistance de terre constitué de 5 parties d'acrylamide, 0,35 partie d'acrylate d'ammonium, 1,25 partie de méthacrylate de sodium, 0,5 partie de bis-acrylamidométhylène, 0,5 partie de persulfate d'ammonium, 0,4 partie de diméthylaminopropionitrile, 10 parties de chlorure de sodium, 95 parties d'eau et 5 parties d'hydroxyéthylcellulose dans un point de mise à la terre (où on a creusé une fosse de 2 m x 50 cm x 75 cm (de profondeur), et où on a placé horizontalement au milieu du fond, un piquet de mise à la terre de 10 mm de diamètre et de 1 500 mm de longueur , la terre étant mélangée de roches volcaniques, puis on referme le trou. En particulier, lorsqu'un sol contient des roches volcaniques, il est impossible d'enfonc r une tige de mise à la terre dans le sol. Dans les mises à la terre classiques, on observe une formation de craquelures dans le gel par séchage et l'entraînement de l'agent réduisa.ntla résistance de terre sous l'effet de la pluie, ces deux phénomènes étant favorisés par l'augmentation de la surface de l'agent. Au contraire, la résistance de terre réduite selon l'invention reste à 60 ohms même après deux années de service, tandis que dans le cas d'un sol non traité elle est de 280 ohms. EXEMPLE 5 On verse 20 litres d'un agent réduisant la résistance de terre constitué de 18,44 parties d'acrylate de sodium, 1, 71 partie d'acrylate de magnésium, 0,4 partie de diméthylaminopropionitrile, 0,5 partie de persulfate d'ammonium, 2 parties de chlorure de sodium, 0,2 partie de sulfate de sodium, 76 parties d'eau et 1 partie d'amidon oxydé (dans un point de mise à la terre réalisé dans un lit de sable graveleux constitué d'un trou en cône inversé et de deux électrodes de terre ayant chacune un diamètre de 10 mm et une longueur de 1 500 mm constituées de tiges d'acier revêtues de cuivre, qu'on a enfoncées totalement dans le sol au centre du fond du trou). On obtient un gel poisseux et homogène. La résistance de terre qui était de 260 ohms avant le traitement s'abaisse à 80 ohms et demeure à 75 ohms après une année ce qui montre que la résistivité est stable. EXEMPLE 6 On verse 60 litres d'un agent réduisant la résistance de terre constitué de 5 parties d'acrylamide, 1 partie de méthacrylate de sodium, 0,3 partie de bis-acrylamidométhylène, 10 parties de chlorure de sodium, 0,4 partie de diméthylaminopropionitrile, 0,5 partie de persulfate d'ammonium, 96-parties d'eau et 1 partie d' a -amidon dans un trou de mise à la terre cylindrique de 300 mm de diamètre et de 1,5 m de profondeur, qu'on a creusé avec une tarière, au centre duquel on a totalement enterré une tige d'acier recouverte de cuivre de 10 mm de diamètre et de 1 500 mm de longueur creusé dans un sable graveleux. On obtient un gel uniforme conducteur très poisseux et très résistant à la dessication.La résistance de terre avant traitement est de 198 ohms, elle s'abaisse après traitement à Il ohms, et elle conserve cette valeur pendant une durée d'environ un an. EXEMPLE 7 On verse 2b litres d'agent réduisant la résistance de terre constitué de 4,5 parties d'acrylamide, 0,5 partie de di-(acrylamidométhyl)-1,3 imidazolidone-2, 10 parties de sulfate d'ammonium, 0,4 partie de diméthylaminopropionitrile, 0,5 partie de persulfate d'ammonium, 94 parties d'eau et 1 partie d'amidon oxydé (dans un trou en forme de cône renversé profond de 75 cm au centre du fond duquel on a enterré totalement une électrode de terre constituée d'une tige d'acier cuivré de 10 mm de diamètre et de 1 500 mm de longueur, dans un champ). On obtient ç-gel très poisseux et résistant fortement à la dessication. Avant traitement, la résistance de terre est de 370 ohms, après traitement, elle est encore de 78 ohms après une année environ, ce qui prouve l'efficacité du traitement. Bien entendu, diverses modifications peuvent être apportées par l'homme de l'art aux dispositifs ou procédés qui viennent d'être décrits uniquement à titre d'exemples non limitatifs, sans sortir du cadre de l'inventior. REVENDICATIONS 10) Agent réduisant la résistance de terre, caractérisé en ce qu'il est constitué d'une solution aqueuse contenant (1) au moins un monomère choisi parmi l'acrylamide, le méthacrylamide, l'acrylate de sodium, l'acrylate de potassium, l'acrylate d'ammonium, le méthacrylate de sodium, le méthacrylate de potassium et le méthacrylate d'ammonium, (2) au moins un monomère réticulant soluble dans l'eau, (3) au moins un électrolyte, (4) au moins un polymère soluble dans l'eau et (5) un catalyseur redox. 20) Agent réduisant la résistance de terre, selon la revendication 1, caractérisé en ce que l'électrolyte est du chlorure de sodium ou du sulfate d'ammonium. 30) Agent réduisant la résistance de terre, selon la revendication 1, caractérisé en ce que le polymère soluble dans l'eau est de l'hydroxyéthylcellulose, un polyacrylamide ou un oxyde de polyéthylène. 40) Agent réduisant la résistance de terre, selon la revendication 1, caractérisé en ce que le polymère soluble dans liteau est un copolymère d'au moins deux monomères choisis parmi l'acrylamide, le méthacrylamide, l'acrylate de sodium, l'acrylate de potassium, l'acrylate dmmpnium, le méthacrylate de sodium, le méthacIylate de potassium, le méthacrylate d'ammonium et l'acrylate de méthyle. 50) Procédé pour réduire la résistance de terre, caractérisé en ce qu'il consiste à verser ou à injecter dans le sol entourant électrode de terre un agent réduisant la résistance de terre selon la revendication 1. 60) Procédé selon la revendication 5, caractérisé en ce que l'agent réduisant la résistance de terre est constitué d'une solution aqueuse contenant (1) de 1 à 30 % en poids d'au moins un monomère choisi parmi l'acrylamide, le méthacrylamide, l'acrylate de sodium, l'acrylate de potassium, l'acrylate d'ammonium, le méthacrylate de sodium, le méthacrylate de potassium et le méthacrylate d'ammonium ; (2) de 0,05 à 5 % en poids d'au moins un monomère réticulant soluble dans l'eau ; (3) d'une quantité d'au moins un électrolyte comprise entre 0,5 % en poids et la saturation ; (4) de 0,1 à 3 % en poids de chacun des composants oxydants et réducteurs du cata lyseur redox ; et (5) de 0,01 à 5 % en poids par rapport au poids total des composants indiqués ici en (1),(2), (3) et (4) d'au moins un polymère soluble dans l'eau. 7 ) Procédé selon la revendication 5, caractérisé en ce que l'électrolyte est le chlorure de sodium ou le sulfate d'ammonium. 80) Procédé selon la revendication 5, caractérisé en ce que le polymère soluble dans l'eau est l'hydroxyéthylcellulose, un polyacrylamide ou un oxyde de polyéthylène. 90) Procédé selon la revendication 5, caractérisé -en ce que le polymère soluble dans l'eau est un copolymère d'au moins deux monomères choisis parmi l'acrylamide, le méthacrylamide, l'acrylate de sodium, l'acrylate de potassium, l'acrylate d'ammonium, le méthacrylate de sodium, le méthacrylate de potassium, le méthacrylate d'ammonium et l'acrylate de méthyle